(57)【要約】【課題】屋外で長時間日光に晒される場合においても紫外線による偏光子の劣化を効果的に抑制し、かつ高い表示品質を有する屋外用表示装置を提供すること。【解決手段】表示部を有する屋外用表示装置であって、前記表示部は、視認側の面に、光吸収層と偏光子層とを有する偏光板を備え、前記光吸収層は、波長２８０ｎｍ以上３６０ｎｍ未満の範囲に少なくとも１つの吸収ピークをもつ第１の光吸収剤と、波長３６０ｎｍ以上４００ｎｍ以下の範囲に少なくとも１つの吸収ピークをもつ第２の光吸収剤とを含み、前記光吸収層が前記偏光子層よりも視認側に配置された屋外用表示装置。【選択図】なし【特許請求の範囲】
【請求項１】
表示部を有する屋外用表示装置であって、
前記表示部は、視認側の面に、光吸収層と偏光子層とを有する偏光板を備え、
前記光吸収層は、波長２８０ｎｍ以上３６０ｎｍ未満の範囲に少なくとも１つの吸収ピークをもつ第１の光吸収剤と、波長３６０ｎｍ以上４００ｎｍ以下の範囲に少なくとも１つの吸収ピークをもつ第２の光吸収剤とを含み、
前記光吸収層が前記偏光子層よりも視認側に配置された屋外用表示装置。
【請求項２】
前記光吸収層が、前記第１の光吸収剤を含む第１の光吸収層、及び前記第２の光吸収剤を含む第２の光吸収層よりなる請求項１に記載の屋外用表示装置。
【請求項３】
前記光吸収層は波長４３０ｎｍ以上６５０ｎｍ以下の範囲の光線透過率が８０％以上である請求項１又は２に記載の屋外用表示装置。
【請求項４】
前記光吸収層が、樹脂を含んでなる基材フィルム中に、前記第１の光吸収剤と前記第２の光吸収剤とを含むフィルムである請求項１〜３のいずれか１項に記載の屋外用表示装置。
【請求項５】
前記光吸収層が、前記第１の光吸収剤と第２の光吸収剤とを含む組成物を基材フィルム上に積層してなる層を含む請求項１〜４のいずれか１項に記載の屋外用表示装置。
【請求項６】
前記表示部が、液晶セル、光源、前記液晶セルの視認側の面に配置される偏光板、及び前記液晶セルの光源側の面に配置される偏光板を有する液晶表示装置であって、
前記液晶セルの視認側の面に配置される偏光板が、前記光吸収層と偏光子層とを有する偏光板であり、
前記液晶セルの光源側の面に配置される偏光板は、少なくとも１枚の波長４００ｎｍの光線透過率が５０％以上である偏光板保護フィルムを含む、請求項１〜５のいずれか１項に記載の屋外用表示装置。
【請求項７】
前記表示部が有機電界発光表示装置である請求項１〜５のいずれか１項に記載の屋外用表示装置。
【請求項８】
前記第１の光吸収剤が、ベンゾトリアゾール系、トリアジン系、及びベンゾフェノン系から選ばれるいずれかの光吸収剤であり、
前記第２の光吸収剤が、メロシアニン系、ベンゾジチオール系、及びベンゾオキサゾール系から選ばれるいずれかの光吸収剤である、請求項１〜７のいずれか１項に記載の屋外用表示装置。
【請求項９】
前記光吸収層を含むフィルムの膜厚が、１５μｍ以上１００μｍ以下である、請求項４〜８のいずれか１項に記載の屋外用表示装置。
【請求項１０】
前記光吸収層は、波長４００ｎｍの透過率が７５％未満である、請求項１〜９のいずれか１項に記載の屋外用表示装置。
【請求項１１】
前記光吸収層が、セルロースアシレートを含有し、前記第１の光吸収剤、及び第２の光吸収剤の含有量の合計が、前記セルロースアシレート１００質量部に対して、１〜２０質量部である、請求項１〜１０のいずれか１項に記載の屋外用表示装置。
【請求項１２】
前記第１の吸収層を有する液晶表示装置と、前記第２の吸収層を有するを有する筐体よりなる、請求項２〜１０のいずれか１項に記載の屋外用表示装置。
【発明の詳細な説明】
【技術分野】
【０００１】
本発明は偏光板、または円偏光板を用いた屋外用表示装置に関する。
【背景技術】
【０００２】
近年、屋外で映像や情報を表示する広告媒体（デジタルサイネージ）として屋外用表示装置が使用されるようになってきている（例えば、特許文献１）。
【０００３】
しかし、これらの表示装置を屋外で使用する場合、光（特に太陽光）の照射によって表示装置に含まれる偏光子が劣化し、表示品質が著しく低下するという問題があった。
【０００４】
上記問題を解決するため、例えば特許文献２には、結晶性の偏光子を用いて耐光性を向上させる方法が開示されている。しかしながら、結晶性の偏光子は一般に高価であり、さらに大面積での製造が困難であるため、大画面の表示装置には不向きである。
【０００５】
特許文献１には、液晶表示装置を筐体の中に入れ、液晶パネルの外側にポリカーボネート等から成る透明板を配置する方法が開示されている。しかしながら、特許文献１では一般的な紫外線遮蔽しか検討されておらず、表示装置を日光から保護するためには不十分である。また、この方法では透明板と液晶パネルとの間で光の反射が生じ、視認性が低下するという問題がある。視認性を向上させるためにはバックライトの輝度を高める必要があり、この場合消費電力の増大と発熱の増大を招き、装置の劣化をさらに早めてしまうという問題がある。
【０００６】
一般的な液晶表示装置や有機ＥＬ表示装置に使用される偏光板、または円偏光板は、ポリビニルアルコール（ＰＶＡ）にヨウ素を吸着させた偏光子の両面に、セルロースアシレート等から成る保護フィルム、及び位相差フィルムを貼り合わせたものが使用される。このとき、偏光子や液晶パネルを紫外線から保護するため、保護フィルムには紫外線吸収剤を含むものを使用する方法が良く知られている。
【０００７】
特許文献３には、紫外線吸収剤としてベンゾトリアゾール、トリアジン、ベンゾフェノン、又はシアノアクリレート構造を有する化合物を含有するセルロースアシレートフィルムが開示されている。
【０００８】
特許文献４には、紫外線吸収剤としてフェノール部位に少なくとも１つの２級アルキル基を有するベンゾトリアゾール構造を有する化合物を含有するセルロースアシレートフィルムが開示されている。
【０００９】
また、特許文献５〜１０には、蛍光増白剤を含ませることで黄色付きの問題を解決したフィルムの製造方法が開示されている。
【先行技術文献】
【特許文献】
【００１０】
【特許文献１】特開２００６−１６３２１７号公報
【特許文献２】特表２００７−５３４９７１号公報
【特許文献３】特開２００６−２８２９７９号公報
【特許文献４】特開２００２−３５０６４４号公報
【特許文献５】特開２００２−０５３８２４号公報
【特許文献６】特表２００２−０８０７８８号公報
【特許文献７】特開２００２−１５０８２７号公報
【特許文献８】特開２００３−１１２３９１号公報
【特許文献９】特開２００５−１８９６４５号公報
【特許文献１０】特開２００８−１９５８３０号公報
【発明の概要】
【発明が解決しようとする課題】
【００１１】
一般に、屋内用表示装置においては、偏光板保護フィルムとして、波長３８０ｎｍ未満の範囲の紫外光を吸収する保護フィルムが使用されているものもあり、これらは屋外においては同波長域の吸収をより高める必要があると考えられている。上記特許文献３及び４に記載された方法はいずれも波長３８０ｎｍ未満の範囲の紫外光を効果的に吸収する事を意図して発明されたものである。
【００１２】
また、一般的には波長３８０ｎｍ未満の範囲の吸収をより高めるため、３６０ｎｍ未満に吸収ピークをもつ紫外線吸収剤の添加量を増やす方法が用いられるが、このとき、フィルムを薄くすると白化やブリードアウトが生じやすくなるという問題がある。
【００１３】
また、紫外線吸収剤の添加量を増やしても白化やブリードアウトを生じさせないためには、フィルムの膜厚を厚くしなければならず、この場合、市場の要求に反して偏光板や表示装置の厚みが増すという問題がある。
【００１４】
本発明者らは鋭意検討の結果、一般的な偏光板保護フィルムに用いられる波長３６０ｎｍ未満に吸収ピークをもつ紫外線吸収剤のみでは、屋内使用における偏光子の劣化は効果的に抑制できるが、屋外使用での日光による偏光子の劣化を抑制するには、添加量を通常の数倍程度に増してもなお不十分であるとの結論に達した。
【００１５】
すなわち、上記の特許文献３、及び４に記載のセルロースアシレートフィルムは、いずれも屋外で長時間使用されるデジタルサイネージ等の屋外用表示装置への適応は困難である。
【００１６】
また、特許文献５〜１０に記載されたフィルムは、波長３８０ｎｍ以上に吸収を有するが、蛍光増白剤を含むため、屋外において強い紫外光を受けた場合フィルム自体が青色に発光し、表示品質が著しく低下するという問題がある。
【００１７】
本発明は上記の問題を解決するためになされたものであり、屋外で長時間日光に晒される場合においても光による偏光子の劣化を効果的に抑制し、かつ高い表示品質を有する屋外用表示装置を提供することを目的とする。
【課題を解決するための手段】
【００１８】
本発明者らは、鋭意検討の結果、波長２８０ｎｍ以上３６０ｎｍ未満の範囲に少なくとも１つの吸収ピークをもつ第１の光吸収剤と、波長３６０ｎｍ以上４００ｎｍ以下の範囲に少なくとも１つの吸収ピークをもつ第２の光吸収剤の少なくとも２種類の光吸収剤を併用することによって、光吸収剤の添加量を大きく増大させる事なく、屋外使用での日光による偏光子の劣化を効果的に抑制できる事を見出した。
すなわち、下記手段により、上記課題を解決し得る。
【００１９】
［１］
表示部を有する屋外用表示装置であって、
上記表示部は、視認側の面に、光吸収層と偏光子層とを有する偏光板を備え、
上記光吸収層は、波長２８０ｎｍ以上３６０ｎｍ未満の範囲に少なくとも１つの吸収ピークをもつ第１の光吸収剤と、波長３６０ｎｍ以上４００ｎｍ以下の範囲に少なくとも１つの吸収ピークをもつ第２の光吸収剤とを含み、
上記光吸収層が上記偏光子層よりも視認側に配置された屋外用表示装置。
［２］
上記光吸収層が、上記第１の光吸収剤を含む第１の光吸収層、及び上記第２の光吸収剤を含む第２の光吸収層よりなる［１］に記載の屋外用表示装置。
［３］
上記光吸収層は波長４３０ｎｍ以上６５０ｎｍ以下の範囲の光線透過率が８０％以上である［１］又は［２］に記載の屋外用表示装置。
［４］
上記光吸収層が、樹脂を含んでなる基材フィルム中に、上記第１の光吸収剤と上記第２の光吸収剤とを含むフィルムである［１］〜［３］のいずれか１項に記載の屋外用表示装置。
［５］
上記光吸収層が、上記第１の光吸収剤と第２の光吸収剤とを含む組成物を基材フィルム上に積層してなる層を含む［１］〜［４］のいずれか１項に記載の屋外用表示装置。
［６］
上記表示部が、液晶セル、光源、上記液晶セルの視認側の面に配置される偏光板、及び上記液晶セルの光源側の面に配置される偏光板を有する液晶表示装置であって、
上記液晶セルの視認側の面に配置される偏光板が、上記光吸収層と偏光子層とを有する偏光板であり、
上記液晶セルの光源側の面に配置される偏光板は、少なくとも１枚の波長４００ｎｍの光線透過率が５０％以上である偏光板保護フィルムを含む、［１］〜［５］のいずれか１項に記載の屋外用表示装置。
［７］
上記表示部が有機電界発光表示装置である［１］〜［５］のいずれか１項に記載の屋外用表示装置。
［８］
上記第１の光吸収剤が、ベンゾトリアゾール系、トリアジン系、及びベンゾフェノン系から選ばれるいずれかの光吸収剤であり、
上記第２の光吸収剤が、メロシアニン系、ベンゾジチオール系、及びベンゾオキサゾール系から選ばれるいずれかの光吸収剤である、［１］〜［７］のいずれか１項に記載の屋外用表示装置。
［９］
上記光吸収層を含むフィルムの膜厚が、１５μｍ以上１００μｍ以下である、［４］〜［８］のいずれか１項に記載の屋外用表示装置。
［１０］
上記光吸収層は、波長４００ｎｍの透過率が７５％未満である、［１］〜［９］のいずれか１項に記載の屋外用表示装置。
［１１］
上記光吸収層が、セルロースアシレートを含有し、上記第１の光吸収剤、及び第２の光吸収剤の含有量の合計が、上記セルロースアシレート１００質量部に対して、１〜２０質量部である、［１］〜［１０］のいずれか１項に記載の屋外用表示装置。
［１２］
上記第１の吸収層を有する液晶表示装置と、上記第２の吸収層を有するを有する筐体よりなる、［２］〜［１０］のいずれか１項に記載の屋外用表示装置。
【発明の効果】
【００２０】
本発明によれば、屋外で長時間日光に晒される場合等においても光による偏光子の劣化がなく、かつ高い表示品質を有する屋外用表示装置を提供する事ができる。
【発明を実施するための形態】
【００２１】
以下、本発明を詳細に説明する。なお、本明細書において、数値が物性値、特性値等を表す場合に、「（数値１）〜（数値２）」及び「（数値１）乃至（数値２）」という記載は「（数値１）以上（数値２）以下」の意味を表す。
【００２２】
＜表示部＞
本発明の屋外用表示装置は、表示部を有する。
前記表示部は、視認側の面に、光吸収層と偏光子層とを有する偏光板を備える。
本発明の屋外用表示装置において、前記光吸収層は前記偏光子層よりも視認側に配置されている。
表示部としては、液晶表示装置、又は有機電界発光表示装置であることが好ましい。
【００２３】
［光吸収層］
本発明における前記光吸収層について説明する。
前記光吸収層は、波長２８０ｎｍ以上３６０ｎｍ未満の範囲に少なくとも１つの吸収ピークをもつ第１の光吸収剤と、波長３６０ｎｍ以上４００ｎｍ以下の範囲に少なくとも１つの吸収ピークをもつ第２の光吸収剤とを含むものであれば特に限定されない。
光吸収層の形態としては特に限定はなく、第１の光吸収剤を含む層と第２の光吸収剤を含む層の２層で提供してもよく、１層に第１の光吸収剤と第２の光吸収剤をともに含む層で提供しても良い。また、光吸収層として単独に配置しても良く、他の機能層や基材に第１の光吸収剤および／または第２の光吸収剤をそれぞれ添加することで複合的な機能層や機能を有する基材として機能を兼ねても良く、偏光板保護フィルムと表示装置用前面板と分離した基板としても良い。
なお、製造工程や後工程の簡略化の観点からは、樹脂を含んでなる基材フィルム中に、第１の光吸収剤と第２の光吸収剤とを含むフィルムであることが好ましい。又、光吸収剤の耐熱性や樹脂との相溶性の問題から、樹脂中に光吸収剤を含ませる事が困難な場合には、基材フィルム上に前記第１の光吸収剤や第２の光吸収剤を含む層を別途配置しても良く、偏光板保護フィルムなどのフィルム形態とする場合は光吸収剤を含む組成物を塗布した層であっても良い。
【００２４】
光吸収層を積層または光吸収剤を添加する基材フィルムについて特に制限はないが、波長４３０ｎｍ以上６５０ｎｍ以下の範囲の光線透過率が８０％以上である事が好ましく、８５％以上である事がさらに好ましく、９０％以上である事が最も好ましい。光線透過率が高いと液晶ディスプレイの光源、または有機ＥＬディスプレイの発光素子の発光量を低くする事ができ、消費電力を低減し、表示装置の発熱を抑えて耐久性を向上させる事ができるため、好ましい。
【００２５】
光吸収層の基材フィルムとしては、樹脂（ポリマー）フィルムが好ましく、例えばセルローストリアセテート、セルロースジアセテート、セルロースアセテートブチレート、セルロースアセテートプロピオネート等のセルロースアシレートフィルム、ポリエチレン、ポリプロピレン等のポリオレフィン、ポリエチレンテレフタレートやポリエチレンナフタレート等のポリエステル系樹脂フィルム、ポリエーテルスルホンフィルム、ポリメチルメタクリレート等のポリアクリル系樹脂フィルム、ポリウレタン系樹脂フィルム、ポリエステルフィルム、ポリカーボネートフィルム、ポリスルホンフィルム、ポリエーテルフィルム、ポリメチルペンテンフィルム、ポリエーテルケトンフィルム、（メタ）アクリルニトリルフィルム、ポリオレフィン、脂環式構造を有するポリマー（ノルボルネン系樹脂（アートン：商品名、ＪＳＲ社製、非晶質ポリオレフィン（ゼオネックス：商品名、日本ゼオン社製））、などが挙げられる。このうちセルローストリアセテートフィルム、ポリエチレンテレフタレートフィルム、脂環式構造を有するポリマーフィルムが好ましく、特にセルローストリアセテートフィルムが好ましい。
また、基材フィルム中には樹脂の他に各種の機能付与のため、前記光吸収剤、可塑剤、位相差調整剤、耐湿熱性向上剤等を含んでいても良い。
可塑剤としてはリン酸エステル系可塑剤、フタル酸エステル系可塑剤、多価アルコールエステル系可塑剤、多価カルボン酸エステル系可塑剤、グリコレート系可塑剤、クエン酸エステル系可塑剤、脂肪酸エステル系可塑剤、カルボン酸エステル系可塑剤、ポリエステルオリゴマー系可塑剤、糖エステル系可塑剤、エチレン性不飽和モノマー共重合体系可塑剤などを使用する事ができる。
【００２６】
前記光吸収層を含む偏光板保護フィルムの膜厚は、１５μｍ以上１００μｍ以下であることが好ましく、１５μｍ以上８０μｍ以下であることがより好ましく、１５μｍ以上４０μｍ以下であることが更に好ましい。膜厚が１５μｍ以上であると、光吸収剤を添加した際にブリードアウトや白化が生じにくく好ましい。また膜厚が１００μｍ以下であると、屋外用表示装置の表示部を薄くする事ができるため好ましい。
【００２７】
屋外使用における偏光子の劣化を効果的に抑制するため、前記光吸収層は、波長４００ｎｍの透過率が７５％未満であることが好ましく、５０％未満であることがより好ましく、１０％未満であることが更に好ましい。光吸収層の波長４００ｎｍの透過率は、光吸収剤の種類、及び添加量により調節することができる。
【００２８】
光吸収層は、前述の基材フィルムに光吸収剤を含有させたものでも良く、または前述の基材フィルムに光吸収剤を含む層を塗布等で積層したフィルムであっても良い。
この光吸収機能を有するフィルムまたは光吸収層を積層したフィルムは、既知の方法で得ることができる。例えば、発明協会公開技報公技番号２００１―１７４５号、特開２００５−３２４４６１号公報、特開２００６−２３２９５８号公報、特開２００８−１３４３８４号公報、国際公開第０７／１１９５６０号パンフレット、特開２０１１−８８４３０号公報、特開２００８−２３３８８２号公報などの記載を参照にして作成することができる。これらの中でも光吸収剤を含むセルロースアシレートフィルムを好適に用いる事ができる。
【００２９】
［光吸収剤］
本発明において光吸収剤は、波長２８０ｎｍ以上３６０ｎｍ未満の範囲に少なくとも１つの吸収ピークをもつ第１の光吸収剤と、波長３６０ｎｍ以上４００ｎｍ以下の範囲に少なくとも１つの吸収ピークをもつ第２の光吸収剤の少なくとも２種類の光吸収剤からなる。このような光吸収剤の組み合わせを用いる事は、日光に多く含まれ、偏光子の劣化を引き起こすＵＶＡ、ＵＶＢ、及び青色短波光を効果的に吸収できるため好ましい。
【００３０】
本発明の光吸収剤の素材としては特に制限はないが、第１の光吸収剤としてはベンゾトリアゾール系，トリアジン系，ベンゾフェノン系のいずれかから選ばれる光吸収剤を特に好適に用いる事ができる。具体的には、特開平１１−７１３５６、特開平２０１１−１４８８６５、特開２０１０―２７０３３６等に記載された光吸収剤を参考にすることができる。
また、第２の光吸収剤としてはメロシアニン系、ベンゾジチオール系、ベンゾオキサゾール系のいずれかから選ばれる光吸収剤を好適に用いる事ができる。具体的には、特開２０１０−７０４７８、特表２００９−５１９９９３、等に記載された光吸収剤を参考にすることができる。メロシアニン系、及びベンゾジチオール系の光吸収剤は蛍光増白作用を有さず色味変化を生じにくいため、特に好適に用いる事ができる。これらの光吸収剤はいずれも光吸収能が高く、かつ長時間日光に晒された場合でも光吸収能の低下がほとんど見られないため、好ましい。
【００３１】
本発明で偏光板保護フィルムが光吸収層を兼ねる場合、フィルムに含まれる光吸収剤の量は、基材フィルムに用いるポリマー１００質量部に対して、１〜２０質量部である事が好ましく、１〜１０質量部である事がより好ましく、１〜５質量部である事が最も好ましい。光吸収剤の量が２０質量部以下であれば、ブリードアウトや白化を生じにくく好ましい。一方、光吸収剤の量が１質量部以上であれば、偏光子を日光から保護するために必要な光吸収性能を発揮しやすく好ましい。
前記第１の光吸収剤の含有量、及び前記第２の光吸収剤の含有量が、ともに基材フィルムに用いるポリマー１００質量部に対して０．５〜１０質量部である事が好ましく、１．０〜２．５質量部である事が更に好ましい。
【００３２】
［偏光板］
本発明の屋外用表示装置における表示部は、視認側の面に、光吸収層と偏光子層とを有する偏光板（以降、視認側偏光板と称することもある）を有する。
偏光板は、少なくとも保護フィルムと偏光子層（偏光子）とが積層されてなる事が好ましい。偏光子としては、延伸したポリビニルアルコール系フィルムをポリヨウ素、または二色性染料で染色したものを好適に用いる事ができる。また、前述の光吸収層を保護フィルムとして用いる事が好ましく、特に光吸収剤を含むセルロースアシレートフィルムを用いる事が好ましい。
偏光板は、偏光子層の光吸収層とは反対側の面にも保護フィルムを有することが好ましい。該保護フィルムとしては公知の偏光板保護フィルムを用いることができる。
偏光板は、直線偏光板でも、円偏光板でも、楕円偏光板でもよい。
【００３３】
偏光板は、さらに位相差膜が積層されていても良い。位相差膜は表示装置の種類（たとえばＶＡ方式液晶、ＩＰＳ方式液晶、ＴＮ方式液晶、またはＯＬＥＤ等）に応じて好適なものを選択する事ができる。
【００３４】
［機能性層］
本発明の表示時装置は屋外で用いるため、その表示面には耐擦傷性や反射防止能の機能が付与されていることが好ましく、偏光板は、最表面にハードコート層、または反射防止層等の機能性層が積層されている態様が好ましい。該反射防止層は、光学干渉によって反射率が減少するように屈折率、膜厚、層の数、層順等を考慮して設計された、少なくとも一層以上の層からなる層である。反射防止層は、最も単純な構成では、フィルムの最表面に低屈折率層のみを塗設した構成である。更に反射率を低下させるには、屈折率の高い高屈折率層と、屈折率の低い低屈折率層を組み合わせて反射防止層を構成することが好ましい。構成例としては、下側から順に、高屈折率層／低屈折率層の２層のものや、屈折率の異なる３層を、中屈折率層（下層よりも屈折率が高く、高屈折率層よりも屈折率の低い層）／高屈折率層／低屈折率層の順に積層されているもの等があり、更に多くの反射防止層を積層するものも提案されている。中でも、耐久性、光学特性、コストや生産性等から、ハードコート層上に、中屈折率層／高屈折率層／低屈折率層の順に有することが好ましく、例えば、特開平８−１２２５０４号公報、特開平８−１１０４０１号公報、特開平１０−３００９０２号公報、特開２００２−２４３９０６号公報、特開２０００−１１１７０６号公報等に記載の構成が挙げられる。また、膜厚変動に対するロバスト性に優れる３層構成の反射防止フィルムは特開２００８−２６２１８７号公報記載されている。上記３層構成の反射防止フィルムは、表示装置の表面に設置した場合、反射率の平均値を０．５％以下とすることができ、映り込みを著しく低減することができ、立体感に優れる画像を得ることができる。また、各層に他の機能を付与させてもよく、例えば、防汚性の低屈折率層、帯電防止性の高屈折率層、帯電防止性のハードコート層、防眩性のハードコート層としたもの（例、特開平１０−２０６６０３号公報、特開２００２−２４３９０６号公報、特開２００７−２６４１１３号公報等）等が挙げられる。
【００３５】
［液晶表示装置］
本発明の屋外用表示装置の表示部としては、たとえば液晶セル、光源、前記液晶セルの視認側の面に配置される偏光板（視認側偏光板）、及び前記液晶セルの光源側の面に配置される偏光板（光源側偏光板）を有する液晶表示装置（液晶セルの視認側の面に配置される偏光板が、前記光吸収層と偏光子層とを有する偏光板である液晶表示装置）を好適に用いることができる。液晶表示装置としては、たとえばＴＮ（Ｔｗｉｓｔｅｄ  Ｎｅｍａｔｉｃ）、ＩＰＳ（Ｉｎ−Ｐｌａｎｅ  Ｓｗｉｔｃｈｉｎｇ）、ＶＡ（Ｖｅｒｔｉｃａｌｌｙ  Ａｌｉｇｎｅｄ）のような様々な表示モードのものが提案されている。また、上記表示モードを配向分割した表示モードも提案されている。本発明の屋外用表示装置には、前記いずれの表示モードの液晶表示装置を用いても良い。これらのモードのうち、特にＶＡモード及びＩＰＳモードの液晶表示装置は、表示品位が高く、大型化が比較的容易であるため、特に好ましく用いられる。
【００３６】
［光源側偏光板］
本発明において、表示部が液晶表示装置である場合には、液晶セルの光源側の面に配置される偏光板（光源側偏光板）としては、公知の偏光板を使用することができるが、偏光子層と少なくとも１枚の偏光板保護フィルムを含む偏光板であることが好ましく、偏光板保護フィルムは波長４００ｎｍの光線透過率が５０％以上であることが好ましく、７０％以上であることがさらに好ましく、８５％以上であることが最も好ましい。波長４００ｎｍの光線透過率が５０％以上であれば、表示に黄色付きが生じにくく、透過率が低下しにくいため好ましい。
【００３７】
［有機電界発光表示装置］
本発明の屋外用表示装置の表示部としては、たとえば有機電界発光表示装置（有機ＥＬ表示装置）を好適に用いることができる。有機ＥＬ表示装置は陽極、陰極の一対の電極間に発光層もしくは発光層を含む複数の有機化合物薄膜を形成した表示装置であり、発光層のほか正孔注入層、正孔輸送層、電子注入層、電子輸送層、保護層などを有してもよく、またこれらの各層はそれぞれ他の機能を備えたものであってもよい。各層の形成にはそれぞれ種々の材料を用いることができる。また、有機ＥＬ表示装置の視認側には円偏光板が積層されている態様が好ましい。この場合、日光をはじめとする外光の反射を抑える事ができ、表示品質を高める事ができるため、好ましい。
【００３８】
［屋外用表示装置］
本発明の屋外用表示装置は、前述の表示部として説明した液晶表示装置、または有機ＥＬ表示装置をそのまま用いたものであっても良く、または表示部を筐体に入れた形態のものであっても良い。表示部を筐体に入れた形態の場合、屋外での使用時に風雨に晒される事による表示部の故障を防止する事ができ、さらに筐体内部に空調システムを備える事によって、日射による高温が原因で表示部が故障する事を防止する事ができるため、好ましい。
また、屋外用表示装置を表示装置と筐体の組合せで提供する場合には、筐体の表示部に光吸収剤を含ませても良い。例えば、筐体の表示面に第１の光吸収層と第２の光吸収層を設ける態様や、第１の光吸収層のみを有する表示装置を視認面に第２の光吸収層を設けた筐体に入れる態様とすることで本発明の効果を得ることもできる。
【００３９】
本発明の屋外用表示装置は、屋外で長時間日光に晒される場合においても紫外線による偏光子の劣化がなく、かつ高い表示品質を有する屋外用表示装置を提供する事ができる。
【実施例】
【００４０】
以下に実施例と比較例を挙げて本発明の特徴を更に具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００４１】
まず、実施例で使用したセルロースアシレート、光吸収剤及び可塑剤について説明する。
【００４２】
（セルロースアシレート）
アセチル基の置換度２．８５、数平均分子量６６０００のセルロースアシレートを使用した。このセルロースアシレートは公知の合成方法により入手可能である。
【００４３】
（可塑剤）
実施例、及び比較例ではトリフェニルホスフェート（ＴＰＰ）を使用した。ＴＰＰは市販品や公知の合成方法により入手可能である。
【００４４】
【化１】
2014115524.tif 000002
【００４５】
（光吸収剤）
下記に記載の光吸収剤を使用した。これらの光吸収剤は市販品や公知の合成方法により入手可能である。
【００４６】
【化２】
2014115524.tif 000003
【００４７】
【表１】
2014115524.tif 000004
【００４８】
（セルロースアシレートフィルム１０１の作製）
（セルロースアシレートドープ１０１の調製）
下記の組成物を加熱しながら攪拌して各成分を溶解し、セルロースアシレートドープ１０１を作製した。
【００４９】
（セルロースアシレートドープ１０１組成物）
セルロースアシレート（前記）                            １００質量部
可塑剤ＴＰＰ（前記）                                      １２質量部
メチレンクロライド                                      ４３５質量部
メタノール                                                ６５質量部
シリカ粒子分散液（平均粒径１６ｎｍ）                  ０．１６質量部
（“ＡＥＲＯＳＩＬ  Ｒ９７２”、日本アエロジル（株）製）
光吸収剤ＵＶ−１（前記）                                １．６質量部
光吸収剤ＵＶ−３（前記）                                ２．１質量部
【００５０】
ドープ１０１の固形分濃度（セルロースアシレート、可塑剤、シリカ粒子及び光吸収剤の合計濃度）は１９質量％であった。
【００５１】
（セルロースアシレートフィルム１０１の製膜）
上記方法で作製したセルロースアシレートドープ１０１を、ステンレスバンド支持体上に均一に流延した。ステンレスバンド支持体上で、残留溶媒量３０質量％になるまで溶媒を蒸発させ、ステンレスバンド上から剥離した。剥離の際に張力をかけて縦（ＭＤ）延伸倍率が１．０２倍となるように延伸し、ついで、乾燥ゾーンで搬送しながら１４０℃４０分間乾燥させ、１５００ｍｍ幅にスリットし、厚み６０μｍのセルロースアシレートフィルム１０１を作製した。
【００５２】
（セルロースアシレートフィルム１０２〜１１０の作製）
光吸収剤の種類及び添加量、フィルム厚みを下記表２に記載したとおりに変更した以外は前記セルロースアシレートフィルム１０１と同様にして、セルロースアシレートフィルム１０２〜１１０を得た。
【００５３】
【表２】
2014115524.tif 000005
【００５４】
以上のようにして作製したセルロースアシレートフィルム１０１〜１１０に対して、以下の評価を行った。
【００５５】
（セルロースアシレートフィルム１０１〜１１０の透過率の測定）
分光光度計“ＵＶ−３１５０”（（株）島津製作所製）にて、２５℃６０％ＲＨで波長４００〜６５０ｎｍの光線透過率を測定した。上記表２に、波長４００ｎｍと、４３０〜６５０ｎｍの透過率を記載した。
【００５６】
（セルロースアシレートフィルム１０１〜１１０の鹸化処理）
作製したセルロースアシレートフィルム１０１〜１１０を、２．３ｍｏｌ／Ｌの水酸化ナトリウム水溶液に、５５℃で３分間浸漬した。室温の水洗浴槽中で洗浄し、３０℃で０．０５ｍｏｌ／Ｌの硫酸を用いて中和した。再度、室温の水洗浴槽中で洗浄し、さらに１００℃の温風で乾燥した。このようにして、セルロースアシレートフィルム１０１〜１１０の表面の鹸化処理を行った。
【００５７】
（偏光子の作製）
厚さ８０μｍのポリビニルアルコール（ＰＶＡ）フィルムを、ヨウ素濃度０．０５質量％のヨウ素水溶液中に３０℃で６０秒浸漬して染色し、次いでホウ酸濃度４質量％濃度のホウ酸水溶液中に６０秒浸漬している間に元の長さの５倍に縦延伸した後、５０℃で４分間乾燥させて、厚さ１９μｍの偏光膜を得た。
【００５８】
（偏光板２０１〜２１０の作製）
作製した偏光子の一方の側に鹸化処理したセルロースアシレートフィルム１０１〜１１０のいずれかを、もう一方の側に鹸化処理したセルロースアシレートフィルム１１０を、それぞれポリビニルアルコール系接着剤を用いて貼り付けた。この際、偏光子の透過軸とセルロースアシレートフィルムの幅方向とが平行になるように配置した。このようにして下記表３に示す偏光板２０１〜２１０を作製した。
なお、セルロースアシレートフィルム１０１〜１０６は本発明における光吸収層であり、偏光子は偏光子層である。
【００５９】
【表３】
2014115524.tif 000006
【００６０】
（実施例１〜７、及び比較例１〜３）
アップル社製スマートフォン、ｉＰｈｏｎｅ４（商品名）の液晶パネルを取り出し、視認側、及び光源側の偏光板をはがし、視認側、及び光源側の偏光板を下記表４に示す組み合わせで貼り合せた。ただし、偏光板は全てセルロースアシレートフィルム１１０の面が液晶パネルのガラス基板と接するようにし、かつ視認側偏光板の透過軸が光源側偏光板の透過軸と直交となるように貼り合せた。このようにして作製した液晶パネルを再びｉＰｈｏｎｅ４の筐体に組み込んで、実施例１〜７、及び比較例１〜３の屋外用表示装置を作製した。
【００６１】
上記のようにして作製した実施例１〜７、及び比較例１〜３の屋外用表示装置に対し、以下の評価を行った。
【００６２】
（色味付きの評価）
実施例１〜７、及び比較例１〜３の屋外用表示装置を快晴の日の正午に屋外（日本国神奈川県南足柄市）に南向きに設置し、種々の静止画を表示させて正面から観察した。このとき、表示の色味付きを以下の基準で評価した。
Ａ：色味付きが全く視認されない。
Ｂ：色味差が視認されるものの、ごくわずかで許容できる。
Ｃ：色味差が視認され、許容できない。
【００６３】
（耐光性の評価）
（耐光性試験前のコントラスト測定）
実施例１〜７、及び比較例１〜３の屋外用表示装置を全面白色の表示にし、トプコンテクノハウス製輝度計ＢＭ−５Ａを用いて輝度Ｙ［白］を測定した。次に全面黒色の表示にし、同様にして輝度Ｙ［黒］を測定した。該屋外用表示装置のコントラストＣＲを、以下の式１で求めた。
ＣＲ＝Ｙ［黒］／Ｙ［白］      （式１）
【００６４】
（耐光性試験の実施）
実施例１〜７、及び比較例１〜３の屋外用表示装置を、視認側に光が当るようにして（株）スガ試験機社製スーパーキセノンウェザーメーターＳＸ７５に設置し、６０℃、相対湿度５０％の環境下において４００時間照射した。尚、スーパーキセノンの照射光は屋外における日光に近似したスペクトルを有しており、屋外での使用を模擬した耐光性試験を実施することができる。
【００６５】
スーパーキセノン照射後の実施例１〜７、及び比較例１〜３の屋外用表示装置のコントラストを、上記と同様にして測定し、スパーキセノン照射前後でのコントラストの変化量を求め、以下の基準により評価した。
Ａ：コントラストの変化が５％未満
Ｂ：コントラストの変化が５％以上１０％未満
Ｃ：コントラストの変化が１０％以上
【００６６】
作製した屋外用表示装置の構成と、評価結果を下記表４に示す。
【００６７】
【表４】
2014115524.tif 000007
【００６８】
上記結果より、本発明の屋外用表示装置は屋外で長時間日光に晒される場合においても紫外線による偏光子のコントラスト変化を効果的に抑制でき、そのため日光に晒される前後での表示品位の劣化が少ないことがわかる。